FR 2663926 A1 19920103 FR 9008108 A 19900627 NOUVEAUX ACRYLATES A FONCTION ALCOOL, ALDEHYDE ET/OU ETHER, LEUR PROCEDE DE FABRICATION ET LEUR APPLICATION A L'OBTENTION DE NOUVEAUX POLYMERES ET COPOLYMERES. La présente invention se rapporte à de nouveaux acrylates porteurs d'au moins deux fonctions choisies parmi les fonctions alcool, aldéhyde et éther, à un procédé pour leur fabrication et à l'obtention de nouveaux polymères et copolymères à partir desdits acrylates. On connaît par le brevet US-A-3 743 669 un procédé de préparation de composés acryliques de formule Y / CH 2 = C \ CHOHR par réaction en phase liquide à une température de O à C environ d'un dérivé d'acide carboxylique a,p-olé- finiquement insaturé de formule CH 2 = CHY avec un aldéhyde de formule RCHO, Y étant choisi parmi 0 0 0 O O O -C, -C, -C et -C-N, \ 2 \ OR 1 R 2 NR 3 R 4 chacun de R 1 à R 4 représentant un alkyle (Ci-C 12), cycloalkyle (C 5-C 12), aryle, aralkyle ou alkaryle, et R représentant alkyle (C 1-C 8), alk-(C 1-C 4)aryle, aralkyle (C 1-C 4) ou aryle, ladite réaction étant effectuée en présence d'une quantité catalytique d'une amine tertiaire cyclique possédant au moins un atome d'azote commun à trois cycles Cette réaction est très lente à température ambiante Ainsi la réaction de 7,9 moles d'acétaldéhyde et ,27 moles d'acrylate d'éthyle à température ambiante en présence de 0,26 mole de diazabicyclo-l 2,2,2 l- octane produit-elle 93 % de (hydroxy-l éthyl)-2-acrylate d'éthyle après 7 jours seulement La même réaction effectuée à -124 C procède avec une conversion de 82 % au bout de 8 heures mais au détriment de la sélectivité Par ailleurs la demanderesse a trouvé que cette réaction ne se produit pas, même au bout de 10 jours, avec certains aldéhydes dont le groupement carbonyle est encombré stériquement tel que le triméthylacétaldéhyde. Compte tenu du comportement particulier que l'on peut attendre d'acrylates contenant un groupe hydroxy dans leurs structure, la demanderesse s'est intéressée à l'obtention de nouveaux acrylates par fonctionnalisation au moyen de dialdéhydes. Un premier objet de la présente invention consiste donc en de nouveaux acrylates choisis parmi ceux de formule C 02 R CH 2 = C H (I), CH-Y-C I X OH O ceux de formule C 02 R CH 2 CH 2 = C C-CO 2 R (II), et CH-Y-CH I l OH OH ceux de formule CO 2 R / CH 2 = C (III) CH / \ O Z \ / CH OH O Hi dans lesquelles: R est un radical choisi parmi les radicaux alkyles ayant de 1 à 12 atomes de carbone, les radicaux cycloalkyles ayant de 5 à 12 atomes de carbone, les radicaux aryles, arylalkyles et alkylaryles, Y est un radical choisi parmi les radicaux alkyles ayant de 1 à 12 atomes de carbone, les radicaux aryles ayant de 6 à 12 atomes de carbone, les radicaux hétérocycliques dont le cycle comporte de 5 à 10 chaînons et dont l'hétéroatome est choisi parmi l'azote, l'oxygène et le soufre, et les radicaux alkylaryles dont la partie alkyle comprend de 1 à 4 atomes de carbone, et Z est un radical hydrocarboné comprenant au moins deux atomes de carbone formant avec l'oxygène et les deux carbones adjacents un cycle comportant de 4 à 8 chaînons, et de préférence comportant 5 ou 6 chaînons. Comme exemples de radicaux R on peut citer notamment les radicaux méthyle, éthyle, n-propyle, isopropyle, n-butyle, isobutyle, phényle et benzyle Comme exemples de radicaux Y on peut citer les radicaux (CH 2)n dans lesquels N est un nombre entier allant de 4 à 12, le radical benzénique C 6 H 4, les radicaux 3,3 '-diphényle et 4,4 '-diphényle, le radical 2,5-thiophényle et le radical 2,5-furyle. Comme exemples de radicaux Z on peut citer notamment les radicaux (CH 2)2 et (CH 2)3 et le radical benzénique C 6 H 4. Un second objet de la présente invention consiste en un procédé de préparation des acrylates de formules (I) à (III) Quoique tous ces composés aient en commun pour leur préparation une étape mettant en jeu un acrylate dérivé d'un alcool ROH et un dialdéhyde, leur synthèse présente toutefois des particularités selon qu'il s'agit de monoacrylates de formules (I) et (III) ou bien de diacrylates de formule (II) C'est pourquoi le procédé de préparation selon l'invention sera maintenant décrit par référence à chacune des familles de composés selon l'invention. La préparation des acrylates de formule (I) à (III) s'effectue en faisant réagir un acrylate de formule: H / C Hz =C (IV) C O R Il dans laquelle R est défini comme précédemment avec un dialdéhyde de formule H H \ / C Y C (V) // % O O dans laquelle Y est défini comme précédemment, en présence d'une quantité efficace d'au moins un catalyseur de fonctionnalisation Comme catalyseur de fonctionnalisation convenant bien à la réaction avec un aldéhyde on peut citer notamment des bases relativement fortes telles que des amines tertiaires cycliques ayant au moins un atome d'azote commun à trois cycles, décrites dans le brevet US-A-3 743 669, par exemple le diazabicyclo-l 2,2,2 l-octane, la quinuclidine, et l'a- quinuclidinol Une quantité efficace de catalyseur de fonctionnalisation dépend évidemment de la nature de ce dernier, mais aussi de l'acrylate de formule (IV) et du dialdéhyde de formule (V). Elle est généralement comprise entre 2 et 20 % environ, de préférence entre 4 et 10 % environ en moles par rapport à la somme des réactants en présence acrylate et dialdéhyde. Comme exemple de dialdéhydes de formule (V) on peut citer notamment le téréphtalaldéhyde, l'isophtal- aldéhyde, l'orthophtalaldéhyde, le glutaraldéhyde, l'hexanedial, le décanedial, le dodécanedial, le thiophène- 2,5-dicarboxaldéhyde, le 3,3 '-biformyldiphényl et le 4,4 '-biformyldiphényl. Le procédé de préparation selon l'invention peut être effectué en outre en présence d'au moins un activateur électrophile tel que le chlorure ou le fluorure de lithium dans une quantité pouvant atteindre jusqu'à 5 % en moles environ par rapport à la somme des réactants en présence acrylate et dialdéhyde. Le procédé selon l'invention peut en outre être effectué en présence d'un solvant organique tel que le tétrahydrofuranne, le chlorure de méthylène, le chloro- forme, le dioxanne, l'acétonitrile, la méthyléthylcétone, l'éthanol, l'acétate d'éthyle, etc. Pour la mise en oeuvre du procédé selon l'invention, on peut choisir une température comprise entre C et 125 C, de préférence entre 20 C et 50 C environ et ne dépassant pas la température d'ébullition du solvant lorsqu'un solvant est utilisé. Les réactants peuvent être présents dans le milieu réactionnel en n'importe quelle concentration. Toutefois pour des raisons de cinétique, il est générale- ment préférable d'éviter une trop grande dilution par le acrylate solvant et de respecter un rapport molaire dialdéhyde compris entre 0,2 et 10 environ L'excès éventuel de l'un des deux réactants par rapport à l'autre lui permet alors de jouer le rôle de solvant. Enfin, la réaction selon l'invention peut être effectuée en présence d'une quantité efficace d'au moins un inhibiteur de polymérisation Comme exemples d'inhibiteurs de polymérisation utilisables, on peut citer notamment la phénothiazine, l'éther méthylique de l'hydroquinone, la N,N-diéthyl-hydroxylamine, le nitrobenzène, le di-tertio- butylcatéchol, l'hydroquinone, le p-anilinophénol, le phosphite de di-( 2-éthylhexyl)-octylphényle, le 2,5-ditertiobutyl-4-hydroxytoluène, le bleu de méthylène et leur mélanges en toutes proportions Une quantité efficace d'inhibiteur de polymérisation est généralement comprise entre 0,05 % et 0,5 % en poids de composé acrylique. Quoique la pression atmosphérique soit généralement satisfaisante, le procédé selon l'invention peut également être mis en oeuvre sous pression. Selon que l'on désire orienter la réaction selon l'invention vers la production de monoacrylates de formules (I) et (III) ou bien vers la production de diacrylates de formule (II), il y a toutefois lieu de respecter certaines conditions particulières En effet la réaction selon l'invention produit généralement un mélange d'un monoacrylate et d'un diacrylate qu'il convient ensuite, au moment choisi pour l'arrêt de la réaction, de séparer par une technique conventionnelle de séparation. Dans un certain nombre de cas, la séparation est facilitée par la différence d'état physique, à pression et température ordinaires, entre les deux composés formés. Ainsi par exemple dans le cas du téréphtalaldéhyde le monoacrylate formé est un liquide tandis que le diacrylate formé est un solide blanc Comme on l'a déjà mentionné par ailleurs, les monoacrylates de formule (III) sont formés25 préférentiellement aux monoacrylates de formule (I) lorsque le dialdéhyde de formule (V) utilisé pour la réaction selon l'invention est de structure telle qu'il puisse facilement se produire une cyclisation intégrant l'un des atomes d'oxygène du dialdéhyde Une telle possibilité est particulièrement favorable lorsque Y est un radical (CH 2)2 ou (CH 2)3 ou bien un radical benzénique C 6 H 4 sur lequel les fonctions aldéhydes sont situées en position ortho. La composition du mélange de monoacrylate et de diacrylate formé par la réaction selon l'invention est influencée de manière complexe par un ensemble de paramètres tels que: la durée de la réaction, celle-ci pouvant aller de 1 heure environ jusqu'à 12 jours environ, selon la température de réaction et la pression choisies; de manière générale le monoacrylate est formé en premier lieu, de manière quasi- quantitative, au bout d'un temps relativement court, de l'ordre de quelques heures à température ambiante; dans un second temps le monoacrylate disparaît progressive- ment au profit de la formation du diacrylate. la nature du solvant utilisé: toutes conditions étant égales par ailleurs, le diacrylate se forme beaucoup plus facilement dans le tétrahydrofuranne ou le chlorure de méthylène que dans le chloroforme. la quantité de solvant utilisé: la dilution par un solvant tel que le tétrahydrofuranne ralentit la première étape de formation du monoacrylate et, beaucoup plus encore la seconde étape de formation du diacrylate. la quantité de catalyseur de fonctionnalisation utilisé: toutes conditions étant égales par ailleurs, l'augmentation de la quantité de catalyseur conduit à une légère accélération de l'étape de formation de monoacrylate et à une accélération plus prononcée de l'étape de formation du diacrylate. acrylate le rapport molaire en présence de dialdéhyde solvant et à volume total constant, c'est-à-dire hors effet de dilution, l'augmentation de ce rapport entraîne l'accélération de la formation du diacrylate. la température réactionnelle: toutes conditions étant égales par ailleurs, l'augmentation de la température se traduit par une formation plus rapide du diacrylate. Les nouveaux acrylates selon l'invention peuvent se polymériser ou se copolymériser avec d'autres monomères à insaturation éthylénique, tels que l'éthylène, ainsi que: un acrylate ou méthacrylate d'alkyle dont le groupe alkyle linéaire ou ramifié, le cas échéant substitué, par exemple par au moins un atome d'halogène comme le chlore ou le fluor et/ou par au moins un groupe hydroxyle, possède de 1 à 20 atomes de carbone, un acrylate ou méthacrylate d'aryle tel que le méthacrylate de benzyle, un hydrocarbure vinylaromatique tel que le styrène, le vinyltoluène, l'alphaméthylstyrène, le méthyl-4 styrène, le méthyl-3 styrène, le méthoxy-4 styrène, l'hydroxyméthyl-2 styrène, l'éthyl-4 styrène, l'éthoxy-4 styrène, le diméthyl-3,4 styrène, le chloro-2 styrène, le chloro-3 styrène, le chloro-4 méthyl-3 styrène, le tert -butyl-3 styrène, le dichloro-2,4 styrène, le dichloro-2,6 styrène et le vinyl-l naphtalène, un nitrile insaturé tel que l'acrylonitrile ou le méthacrylonitrile, une maléimide N-substituée telle que la N-éthyl- maléimide, la N-isopropylmaléimide, la N-n-butyl- maléimide, la N-isobutylmaléimide, la N-terbutyl- maléimide, la N-n-octylmaléimide, la N-cyclohexyl- maléimide, la N-benzylmaléimide et la N-phényl- maléimide, un anhydride d'acide dicarboxylique insaturé tel que l'anhydride maléique, l'anhydride itaconique, l'anhydride citraconique ou l'anhydride tétrahydro- phtalique, l'acide acrylique ou méthacrylique, un acrylate ou méthacrylate de polyol comme les diacrylates et diméthacrylates de l'éthylèneglycol, du propylèneglycol, du 1,3-butanediol, du 1,4-butanediol, du 1,6-hexane-diol, du néopentyl- glycol, du 1,4-cyclohexane-diol, du 1,4-cyclo- hexanediméthanol, du 2,2,4-triméthyl-1,3-pentane- diol, du 2-éthyl-2-méthyl-1,3-propanediol, du 2,2-diéthyl-1,3propanediol, du diéthylèneglycol, du dipropylèneglycol, du triéthylèneglycol, du tripropylèneglycol, du tétraéthylèneglycol, du tétrapropylèneglycol, du triméthyloléthane, du triméthylolpropane, du glycérol, du pentaérythritol, les triacrylates et triméthacrylates du triméthylol- éthane, du triméthylolpropane, du glycérol, du pentaérythritol, les tétraacrylates et tétramétha- crylates du pentaérythritol, les di(méth)acrylates à hexa(méth)acrylates du dipentaérythritol, les poly(méth)acrylates de polyols mono ou polyéthoxy- lés ou mono ou polypropoxylés tels le triacrylate et le triméthacrylate du triméthylolpropane triétho- xylé, du triméthylolpropane tripropoxylé; le triacrylate et le triméthacrylate du glycérol tripropoxylé; le triacrylate, le triméthacrylate, le tétraacrylate et le tétraméthacrylate du pentaérythritol tétraéthoxylé, un acrylate ou méthacrylate époxydé choisi parmi le 2-époxyéthylbicyclol 2 2 1 lhept-5 ( 6)-yl (méth)- acrylate, l'acrylate d'époxydicyclopentyloxyéthyle ainsi que ceux de formule: o il R 1 C (CH 2) N CH 2 \/\ \ / C O CH I Il \ CH 2 O dans laquelle Rt est choisi parmi l'atome d'hydrogène et le radical méthyle, et N est un nombre entier allant de 1 à 16, ceux de formule: O Il R 1 C \/ \/ C O Il CH 2 CH 2 CHR 2 f \ / CH O dans laquelle R 1 est choisi parmi l'atome d'hydrogène et le radical méthyle, et R 2 est choisi parmi les radicaux alkyle ayant de 1 à 12 atomes de carbone et les radicaux aryle ayant de 6 à 12 atomes de carbone, et ceux de formules: o il Rl C \/ \ C O- Il 1 CH 2 R 1 o Il C C O Il \ -, ) / o. CH 3 dans lesquelles R 1 est choisi parmi l'atome d'hydrogène et le radical méthyle, un acrylamide ou méthacrylamide, un acrylate ou méthacrylate de dialkylaminoalkyle et leurs sels quaternaires, l'acrylate et le méthacrylate de (norbornyloxy-2)-2 éthyle et de (diméthanodécahydronaphtyloxy-2)-2 éthyle, et et il des oxazolidones acryliques et methacryliques choisies parmi celles de formule: R 1 \ C -C H 2 C o 7/ \ O (CH 2)n CH CH 2 O N R 2 C il O m et celles de formule: R 1 O \ // C -C /C O\ H 2 C O O x 2 (CH 2)n 2 CH N / \kl CH- H 2 C C D. O, o/ 0 O _ m formules dans lesquelles: R 1 est choisi parmi l'atome d'hydrogène et le radical méthyle, N est un nombre entier allant de 1 à 12, m est un nombre entier allant de 1 à 3, et R 2 est un radical hydrocarboné, alkyle linéaire, ramifié ou cyclique ou bien aromatique, possédant de 5 à 12 atomes de carbone, lesdites oxazolidones pouvant être obtenues par réaction, entre 30 C et 90 OC, d'un composé portant \ une fonction (méth)acrylique avec un composé portant au moins une fonction isocyanate, des composés acryliques et méthacryliques choisis parmi ceux de formule: R 1 / H 2 C = CO A Y P(OR)2 C X l o I dans laquelle: R 1 est choisi parmi l'atome d'hydrogène et le radical méthyle, A est choisi parmi les radicaux (CH 2)n pour lesquels N est un nombre entier de 2 à 12 et le radical -(CH 2 CH 2 O)d-CH 2 CH 2-, d étant un nombre entier allant de 1 à 20, X est choisi parmi les atomes de soufre et d'oxygène, Y est choisi parmi les atomes de soufre et d'oxygène, avec la condition que X est un atome de soufre et Y est un atome d'oxygène lorsque A est le radical - (CH 2 CH 20)d-CH 2 CH 2-, et R est choisi parmi les radicaux alkyle ayant de 1 à 20 atomes de carbone et les groupes -(CH 2)p SR 3 dans lesquels p est un nombre entier allant de 3 à 12 et R 3 est un radical alkyle ayant de 1 à 20 atomes de carbone, ceux de formule: R 1 * i H 2 CC =C O A O P = X \ / C Il; o_ dans laquelle R 1 est choisi parmi l'atome d'hydrogène et le radical méthyle, A est choisi parmi les radicaux (CH 2), pour lesquels N est un nombre entier de 2 à 12 et le radical -(CH 2 CH 2 O)d-CH 2 CH 2-, d étant un nombre entier allant de 1 à 20, et X est choisi parmi les atomes de soufre et d'oxygène, et ceux de formule R H 2 C =C O -A -0 -P -S Z C S dans laquelle Ri est choisi parmi l'atome d'hydrogène et le radical méthyle, A est choisi parmi les radicaux (CH,,), pour lesquels N est un nombre entier de 2 à 12, m est un nombre entier allant de 1 à 3, et Z est choisi parmi l'atome d'hydrogène, les radicaux R 2 QH, R 2 étant un radical alkyle ayant de 2 à 12 atomes de carbone et Q étant choisi parmi les atomes d'oxygène et de soufre, et les atomes des métaux des groupes IA, IIA, IIIA, IB, IIB, VIB, VIIB et VIII de la Classification Périodique, avec la condition que Z est choisi parmi l'atome d'hydrogène et les radicaux R 2 OH lorsque m = 1 et que m est la valence de Z lorsque Z est un métal De tels composés peuvent être préparés par réaction d'un composé acrylique ou méthacrylique de formule R 1 / H 2 C = C O A YH \ / C Il o dans laquelle R 1, A et Y ont les mêmes significations que dans la formule (I), avec un composé pentavalent du phosphore, celui-ci pouvant être par exemple un composé de formule PXT 3 dans laquelle X a la même signification que dans la formule (II) et T désigne un atome d'halogène, ou bien un composé phosphoré de formule: T P(OR)2 il X dans laquelle R et X ont les mêmes significations que dans la formule (I) et T désigne un atome d'halogène, ou bien le pentasulfure P 255, et de manière générale tous monomères à insaturation éthylénique capables de se copolymériser par un processus radicalaire sous l'effet d'un générateur de radicaux libres tel que micro-ondes, rayonnement bêta, gamma ou ultraviolet ou initiateur chimique tel que persulfate, peroxyde, hydroperoxyde ou composé diazoique. Ainsi un troisième objet de la présente invention consiste en un polymère comprenant dans sa chaîne au moins un motif dérivé d'un nouvel acrylate de formule (I), (II) ou (III) et, le cas échéant, au moins un motif dérivé d'un autre monomère à insaturation éthylénique tel que décrit ci-dessus Dans le cas des copolymères, les conditions de polymérisation seront choisies les plus proches possibles de celles habituellement employées pour la polymérisation du comonomère à insaturation éthylénique, à savoir par exemple: une température de 140 C à 300 C et une pression de 1000 à 3000 bars environ lorsque ce comonomère est l'éthylène, une température de 30 C à 90 C environ lorsque ce comonomère est un composé acrylique ou méthacrylique, une température de 80 C à 200 C environ lorsque ce comonomère est un hydrocarbure vinylaromatique. Les exemples suivants sont donnés à titre illustratif et non limitatif de la présente invention. EXEMPLES 1 à 25 Dans un ballon en verre de volume 3 1 muni d'un réfrigérant, on introduit successivement 26,8 g ( 0,2 mole) de téréphtalaldéhyde, x mole de diazabicyclol 2 2 2 loctane, y mole d'acrylate de méthyle et z ml de solvant Le mélange est agité à la température T (exprimée en degrés Celsius) pendant la durée t (exprimée en heures) On ajoute alors au mélange 200 ml de chlorure de méthyle et 120 ml d'acide chlorhydrique 1 N La phase aqueuse est extraite une fois par 40 ml de chlorure de méthylène La phase organique est lavée deux fois par 80 ml d'eau, puis séchée sur du sulfate de magnésium Après évaporation du solvant, le mono ou diacrylate formé est purifié sur une colonne de silice, l'éluant étant un mélange comprenant 35 % d'acétate d'éthyle et 65 % d'éther de pétrole Les pourcentages M de monoacrylate et D de diacrylate présents dans le mélange réactionnel à l'issue du temps t sont évalués par chromatographie en phase gazeuse et reportés dans le tableau I ci-après en même temps que les paramètres réactionnels Le monoacrylate ( 3-( 4-carboxaldéhydephényl)- 3-hydroxy-2-méthylène propanoate de méthyle) est un liquide incolore Le diacrylate ( 1,4-di( 3-hydroxy-2-méthylène carboxylate de méthyle)benzène) est un solide blanc Tous deux ont été identifiés par les techniques suivantes: résonance magnétique nucléaire du proton, utilisant un spectromètre JEOL PMX 60 SI: les spectres obtenus comportent des déplacements chimiques à: a) 9,8 (s,l H) 7,3-7, 8 (m,4 H) 6,2 (m,l H) 5,9 (m,l H) ,5 (m,l H) 3,9 (m,l H,OH) 3,6 (s,3 H) en ppm pour le monoacrylate (Figure 1). b) 7,3 (s,4 H) 6,3 (m,2 H) 5,8 (m,2 H) 5,5 (m,2 H) 3,7 (s,6 H) 2,9 (m,2 H,OH) en ppm pour le diacrylate (Figure 2). spectrophotométrie infrarouge, utilisant un spectromètre PERKIN ELMER 841: les spectres obtenus comportent des bandes caractéristiques à: c) cm-1 3477, 1724, 1703, 1631, 1609, 1579, 1439 pour le monoacrylate (Figure 3). d) cm' 3459, 1724, 1631 et 1439 pour le diacrylate (Figure 4). TABLEAU I Exemple x y z solvant T t M D 1 0,1 1,0 50 THF 20 8 98 2 2 0,1 1,0 50 THF 20 96 46 54 3 0,1 1,0 50 THF 20 192 35 65 4 0,1 1,0 50 THF 20 288 19 81 0,1 1,0 50 CH 2 C 12 20 8 95 5 6 0,1 1,0 50 CH 2 Cl 2 20 96 35 65 7 0,1 1,0 50 CH 2 C 12 20 192 26 74 8 0,1 1,0 50 CH 2 C 12 20 240 23 77 9 0,1 1,0 50 CHC 13 20 96 97 3 0,1 0,4 O 20 2,5 96 4 11 0,1 0,4 10 THF 20 3 94 2 12 0,1 0,4 44 THF 20 3 94 3 13 0,1 0,4 44 THF 20 24 82 18 14 0,1 0,4 44 THF 20 96 50 50 0,1 0,4 164 THF 20 96 98 2 16 0,4 2,0 20 THF 20 96 30 70 17 0,4 2,0 20 THF 20 240 9 91 18 0,1 0,2 50 THF 20 8 80 O 19 0,1 0,2 50 THF 20 24 96 2 0,1 1,0 O 20 2 85 4 21 0,4 2,0 20 THF 45 24 53 47 22 0,4 2,0 20 THF 45 72 19 81 23 0,4 2,0 20 THF 45 192 4 96 24 0,4 2,0 20 THF 55 24 61 39 0,4 2,0 20 THF 55 72 18 82 26 * 0,1 1,0 O 20 0,8 95 5 * essai réalisé en présence de chlorure de lithium. THF = tétrahydrofuranne. EXEMPLE 26 On reproduit la procédure expérimentale de l'exemple 20 aux deux exceptions suivantes près: 0,8 g ( 0,02 mole) de chlorure de lithium est ajouté au mélange réactionnel, la réaction est interrompue après 50 minutes. L'analyse du mélange à l'issue de la réaction permet de déterminer les pourcentages M de monoacrylate et D de diacrylate indiqués au tableau. EXEMPLES 27 à 35 Dans un ballon en verre de volume 3 1, on introduit successivement 26,8 g ( 0,2 mole) d'isophtal- aldéhyde, x mole de diazabicyclol 2 2 2 loctane, y mole d'acrylate de méthyle, z ml de solvant et, le cas échéant, q mole de chlorure de lithium Le mélange est agité à la température de 25 C pendant la durée t (exprimée en heures) Le mélange est ensuite traité comme aux exemples 1 à 25 Les pourcentages M de monoacrylate et D de diacrylate présents dans le mélange réactionnel à l'issue du temps t sont évalués par chromatographie en phase gazeuse et reportés dans le tableau II ci-après en même temps que les paramètres réactionnels Le monoacrylate ( 3-( 3carboxaldéhydephényl)-3-hydroxy-2-méthylène propanoate de méthyle) et le diacrylate ( 1,3-di( 3-hydroxy- 2-méthylène carboxylate de méthyle)-benzène) sont des liquides incolores Tous deux ont été identifiés par les mêmes techniques que celles mentionnées aux exemples 1 à 25 et présentent les caractéristiques spectrales suivantes: résonance magnétique nucléaire du proton: a) 9,7 (s,l H) 7,3-7,8 (m,4 H) 6,2 (m,l H) 5,8 (m,l H) ,5 (m,l H) 4,0 (m,l H,OH) 3,6 (s,3 H) en ppm pour le monoacrylate (Figure 5). b) 7,3 (m,4 H) 6,3 (m,2 H) 5,8 (m,2 H) 5,5 (m,2 H) 3,7 (s,6 H) 3,3 (m,2 H,OH) en ppm pour le diacrylate (Figure 6). spectrophotométrie infrarouge: c) bandes d'absorption à 3471 cm-1 1723 cm 1, 1701 cm-1, 1630 cm 1, 1603 cm 1, 1587 cm 1 et 1441 cm 1 pour le monoacrylate (Figure 7). d) bandes d'absorption à 3458 cm 1, 1723 cm 1 1632 cm-1 et 1441 cm-1 pour le diacrylate (Figure 8). TABLEAU II Exemple x y z q solvant t M D 27 0,1 1,0 O O 3 68 1 28 0,1 1,0 O O 5 85 10 29 0,1 1,0 O O 24 30 70 30 0,1 1,0 O 0,02 2 82 18 31 0,1 1,0 O 0,02 24 14 86 32 0,1 1,0 O 0,02 48 8 92 33 0,2 0,4 50 O THF 3 37 O 34 0,2 0,4 50 O THF 12 86 3 35 0,2 0,4 50 0,02 THF 3 90 3 EXEMPLE 36 Dans un ballon en verre de volume 3 1, on introduit successivement 26,8 g ( 0,2 mole) d'orthophtal- aldéhyde, 11,2 g ( 0,1 mole) de diazabicyclol 2 2 2 loctane, ml ( 1 mole) d'acrylate de méthyle et 50 ml de tétrahydrofuranne Le mélange est agité à 250 C pendant 24 heures, puis traité comme aux exemples 1 à 25. L'analyse par chromatographie en phase gazeuse révèle la formation, avec un rendement de 86 %, d'un composé identifié comme celui de formule CO 2 CH 3 CH 2 C *CH / \,os O \ / CH I OH par spectrophotométrie infrarouge au moyen d'un spectro- mètre PERKIN-ELMER 841 Le spectre obtenu comporte des bandes caractéristiques à 3459 cm 1, 1721 cm 1, 1631 cm 1, 1463 cm 1 et 1439 cm-1 (Figure 9). EXEMPLE 37 Dans un ballon en verre de volume 3 1, on introduit successivement 0,2 mole de glutaraldéhyde 50 % aqueux, 1 mole d'acrylate de méthyle, 0,1 mole de diazabicyclol 2 2 2 loctane, et 50 ml de dichlorométhane Le mélange est agité à 25 C pendant 144 heures puis traité comme aux exemples 1 à 25 L'analyse par chromatographie en phase gazeuse révèle la formation, avec un rendement de %, d'un composé identifié comme celui de formule CO 2 CH 3 / CH 2 = C CH CH 2 O CH 2 CH CH 2 OH par spectrophotométrie infrarouge au moyen d'un spectro- mètre PERKIN-ELMER 841 Le spectre obtenu comporte des bandes caractéristiques à 3435, 1721 et 1632 cm-1 (Figure 10). EXEMPLE 38 Dans un ballon en verre de volume 3 1, on introduit successivement 0,2 mole de thiophène-2,5- dicarboxaldéhyde, 0,4 mole d'acrylate de méthyle, 0,2 mole de diazabicyclol 2 2 2 loctane et 50 ml de dichlorométhane. Le mélange est agité à 25 C pendant 105 minutes puis traité comme aux exemples 1 à 25 L'analyse par chromatographie en phase gazeuse révèle la formation, avec un rendement de 67 %, d'un composé identifié comme celui de formule C 02 CH 3 CH 2 = C // l CHOH CHO S par les techniques suivantes: spectrophotométrie infrarouge: le spectre obtenu (Figure 11) révèle des bandes caractéristiques à 3462 cm 1, 1718 cm'1, 1670 cm 1 et 1456 cm 1 résonance magnétique nucléaire du carbone 13: déplacements chimiques à 183,3 ppm, 165,9 ppm, 157,5 ppm, 142,3 ppm, 140,6 ppm, 136,9 ppm, 126,8 ppm, 125,6 ppm, 68,8 ppm et 52,0 ppm. résonance magnétique nucléaire du proton (Figure 12): déplacementschimiques à 9,8 ppm (s,l H), 7,6 ppm (d,l H), 7,1 ppm (d,l H), 6, 4 ppm (m,l H), 6,1 ppm (m,l H), 5,8 ppm (m,l H) 4,2 ppm (m,l H,OH) et 3,7 ppm (s,3 H). EXEMPLE 39 Dans un ballon en verre de volume 3 1, on introduit successivement 0,2 mole de thiophène-2,5- dicarboxaldéhyde, 2 moles d'acrylate de méthyle et 0,2 mole de diazabicyclol 2 2 2 loctane Le mélange est agité à 25 C pendant 46 heures puis traité comme aux exemples 1 à 25. L'analyse par chromatographie en phase gazeuse révèle la formation, avec un rendement de 35 %, du diacrylate de formule CHOH-X/ \-CHOH / S \ CH 2 =C C = CH 2 \ / CO 2 CH 3 CH 302 C Celui-ci a été indentifié par: spectrophotométrie infrarouge: le spectre obtenu (Figure 13) révèle des bandes caractéristiques à 3460 cm 1, 1709 cm 1, 1632 cm'1 et 1439 cm'1. résonance magnétique nucléaire du proton (Figure 14): déplacements chimiques à 6,7 ppm (s,2 H), 6,3 ppm (m,2 H), 6,0 ppm (m,2 H), ,7 ppm (m, 2 H), 3,7 ppm (s,6 H) et 3,5 ppm (m,2 H,OH). EXEMPLE 40 Dans un ballon en verre de volume 3 1, on introduit successivement 0,2 mole de 4,4 '-biformyl- diphényl, 1 mole d'acrylate de méthyle et 0,4 mole de diazabicyclol 2 2 2 loctane Le mélange est agité à 25 C pendant 168 heures puis traité comme aux exemples 1 à 25. L'analyse par chromatographie en phase gazeuse révèle la formation, avec un rendement de 60 %, du diacrylate de formule CHOH -CHOH CH 2 = C C = CH 2 CO 2 CH 3 CH 302 C Celui-ci a été indentifié par: spectrophotométrie infrarouge: le spectre obtenu (Figure 15) révèle des bandes caractéristiques à 3466 cm-1, 1724 cm'1, 1702 cm-1, 1629 cm-1, 1494 cm'1 et 1437 cm-1. résonance magnétique nucléaire du proton (Figure 16): déplacements chimiques à 7,6 ppm (m,8 H), 6,4 ppm (m,2 H), 5,9 ppm (m,2 H), ,6 ppm (m,2 H) et 3,8 ppm (s,6 H). REVENDICATIONS 1 Acrylates choisis parmi ceux de formule C 02 R / CH 2 = C H \ / CH-Y-C HI % OH O (I), ceux de formule C 02 R CH 2 il / 1 CH 2 = C C-C 02 R CH-Y-CH I I OH OH (II), et ceux de formule C 02 R / CH 2 = C CH / \ 0 Z (III) \ / CH OH dans lesquelles: R est un radical choisi parmi les radicaux alkyles ayant de 1 à 12 atomes de carbone, les radicaux cycloalkyles ayant de 5 à 12 atomes de carbone, les radicaux aryles, arylalkyles et alkylaryles, Y est un radical choisi parmi les radicaux alkyles ayant de 1 à 12 atomes de carbone, les radicaux aryles ayant de 6 à 12 atomes de carbone, les radicaux hétérocycliques dont le cycle comporte de 5 à 10 chaînons et dont l'hétéroatome est choisi parmi l'azote, l'oxygène et le soufre, et les radicaux alkylaryles dont la partie alkyle comprend de 1 à 4 atomes de carbone, et Z est un radical hydrocarboné comprenant au moins deux atomes de carbone formant avec l'oxygène et les deux carbones adjacents un cycle comportant de 4 à 8 chaînons. 2 Acrylates selon la revendication 1, choisis parmi ceux de formules (I) et (II), caractérisés en ce que Y est choisi parmi les radicaux (CH 2)n dans lesquels N est un nombre entier allant de 4 à 12, le radical benzénique C 6 H 4, les radicaux diphényle-3,3 ' et diphényle-4,4 ', le radical 2,5-thiophényle et le radical 2,5-furyle. 3 Acrylates selon la revendication 1, choisis parmi ceux de formule (III), caractérisés en ce que Z est choisi parmi les radicaux (CH 2)2 et (CH 2)3 et le radical benzénique C 6 H 4. 4 Procédé de préparation des acrylates selon la revendication 1, caractérisé en ce qu'on fait réagir un acrylate de formule: H / CH 2 = C C O R Il dans laquelle R est défini comme à la revendication 1, avec un dialdéhyde de formule H H \ / C Y C 0 O dans laquelle Y est défini comme à la revendication 1, en présence d'une quantité efficace d'au moins un catalyseur de fonctionnalisation. Procédé selon la revendication 4, caractérisé en ce que le catalyseur de fonctionnalisation est une amine tertiaire cyclique ayant au moins un atome d'azote commun à trois cycles. 6 Procédé selon l'une des revendications 4 et , caractérisé en ce que le catalyseur de fonctionnali- sation est utilisé à raison de 2 à 20 % en moles par rapport à la somme de l'acrylate et du dialdéhyde. 7 Procédé selon l'une des revendications 4 et 6, caractérisé en ce qu'il est mis en oeuvre en présence d'au moins un activateur électrophile. 8 Procédé selon l'une des revendications 4 à 7, caractérisé en ce qu'il est mis en oeuvre en présence d'un solvant organique. 9 Procédé selon l'une des revendications 4 à 8, caractérisé en ce qu'il est mis en oeuvre à une température comprise entre 15 'C et 125 *C. Procédé selon l'une des revendications 4 à acrylate 9, caractérisé en ce que le rapport molaire est dialdéhyde compris entre 0,2 et 10. 11 Polymère comprenant dans sa chaîne au moins un motif dérivé d'un acrylate selon la revendica- tion 1.